【手続補正書】
【提出日】平成19年4月11日(2007.4.11)
【手続補正１】
【補正対象書類名】特許請求の範囲
【補正対象項目名】請求項１３
【補正方法】変更
【補正の内容】
【請求項１３】
レターデーション発現剤が下記一般式（Ｂ）で表される棒状のレターデーション発現剤
であることを特徴とする請求項１〜１２に記載のセルロースアシレートフィルム。
一般式（Ｂ）
Ａｒ１−Ｌ１−Ｘ−Ｌ２−Ａｒ２
（式中、Ａｒ１、Ａｒ２はアリール基または芳香族ヘテロ環を表す。Ｌ１、Ｌ２は−Ｃ（
＝Ｏ）Ｏ−、−Ｃ（＝Ｏ）ＮＲ−を表す（Ｒは水素原子またアルキル基を表す。）。Ｘは
下記一般式（２）または一般式（３）を表す。）
一般式（２）
【化１】
2006154803.tif 000001
（Ｒ１、Ｒ２、Ｒ３、Ｒ４、Ｒ５、Ｒ６、Ｒ７およびＲ８は水素原子または置換基を表す。）
一般式（３）
【化２】
2006154803.tif 000002
（Ｒ１１、Ｒ１２、Ｒ１３、Ｒ１４、Ｒ１５、Ｒ１６、Ｒ１７およびＲ１８は水素原子または置換基を表す。）
【手続補正２】
【補正対象書類名】特許請求の範囲
【補正対象項目名】請求項１４
【補正方法】変更
【補正の内容】
【請求項１４】
レターデーション発現剤が下記一般式（４）で表される棒状のレターデーション発現剤
であることを特徴とする請求項１〜１２に記載のセルロースアシレートフィルム。
一般式（４）
【化３】
2006154803.tif 000003
（一般式（４）中、Ｒ２、Ｒ４およびＲ５は、それぞれ、水素原子または置換基を表し、
Ｒ１１およびＲ１３は、それぞれ、水素原子またはアルキル基を表し、Ｌ１およびＬ２は
、それぞれ、単結合または２価の連結基を表す。Ａｒ１はアリーレン基または２価の芳香
族へテロ環基を表し、Ａｒ２はアリール基または１価の芳香族へテロ環基を表し、ｎは３
以上の整数を表し、ｎ種存在するＬ２、Ａｒ１はそれぞれ同一であっても異なっていても
よい。ただしＲ１１、Ｒ１３は互いに同じでも異なっていてもよい。Ｒ１３で表されるアルキル基はヘテロ原子を含まない。）
【手続補正３】
【補正対象書類名】特許請求の範囲
【補正対象項目名】請求項１６
【補正方法】変更
【補正の内容】
【請求項１６】
セルロースアシレートがアシル基としてアセチル基と炭素数３以上２２以下のアシル基
とを有しており、かつアセチル基の置換度Ａと炭素数3〜22のアシル基の置換度Ｂが下記
式（ＶＩＩ）及び（ＶＩＩＩ）を満たすことを特徴とする請求項１〜１４のいずれかに記
載のセルロースアシレートフィルム。
（ＶＩＩ）   ２．０≦Ａ＋Ｂ≦３．０
（ＶＩＩＩ） ０．１≦Ａ≦２．５
【手続補正４】
【補正対象書類名】特許請求の範囲
【補正対象項目名】請求項１７
【補正方法】変更
【補正の内容】
【請求項１７】
レターデーション発現剤を含有し、レターデーション発現剤溶液とマット剤溶液をセルロースアシレート濃度が0.01質量％以上５質量％未満の状態で混合した後、セルロースアシレート濃度が５質量％以上３５質量％以下のドープと混合した液を流延し、フィルムを搬送方向および/あるいは幅方向に１％以上１００％以下延伸して請求項１〜１６のいずれかに記載のセルロースアシレートフィルムを得ることを特徴とするセルロースアシレートフィルムの製造方法。
【手続補正５】
【補正対象書類名】明細書
【補正対象項目名】０００５
【補正方法】変更
【補正の内容】
【０００５】
しかし、従来のセルロースアシレートフィルムはレターデーションが大きくなるに伴い
ヘイズが増加傾向にあり、これにより液晶表示装置のコントラストが低下してしまうという問題を有しており、改善が求められていた。
これに対しては、特許文献２には平均粒径が０．００１以上０．１μｍ未満の１次微粒子を含む平均粒径が0.1μ〜1.5μｍの２次粒子を有する延伸セルロースアシレートフィルムにおいてフィルム中の添加剤の平均含有量より、２次微粒子近傍の添加剤の含有量を多くすることにより、微粒子の凝集を抑制し、ヘイズを低減させる方法が開示されている。しかしこの方法によっても、ヘイズの低減は不十分であり、改善が求められていた。
【特許文献１】特開2003-170492号
【特許文献２】特開2003-301049号
【手続補正６】
【補正対象書類名】明細書
【補正対象項目名】０００８
【補正方法】変更
【補正の内容】
【０００８】
（１）  波長590nmにおける面内レターションReと厚み方向レターデーションRthが下記式（Ｉ）〜(III)の範囲を満たし、ヘイズが0.01以上0.8以下であることを特徴とするセルロースアシレートフィルム。
式（Ｉ）   ２０≦Ｒｅ≦５０
式（ＩＩ）   ７０≦Ｒｔｈ≦２００
式（ＩＩＩ） １．０≦Ｒth/Ｒｅ≦３．０
Re及びRthは、２５℃，６０％ＲＨにおける値であり、その単位は、ｎｍである。
（２）波長590nmにおける面内レターションReと厚み方向レターデーションRthが下記式（IV）及び(V)の範囲を満たし、面内と厚み方向のレターデーションの関係が下記式 (VI)を満たし、かつヘイズが0.01以上0.8以下であることを特徴とするセルロースアシレートフィルム。
式（IV）        ５０＜Ｒｅ≦２００
式(V)          １５０≦Ｒｔｈ≦４００
式(VI) ２．０≦Ｒth/Ｒｅ≦１０．０
Re及びRthは、２５℃，６０％ＲＨにおける値であり、その単位は、ｎｍである。
（３）熱膨張係数が２０ppm/℃以上１００ppm/℃以下であることを特徴とする（１）又は
（２）に記載のセルロースアシレートフィルム。
（４）添加剤と一次平均粒子径が１ｎｍ以上２０ｎｍ以下のマット剤を含有し、マット剤
の２次平均粒子径が0.05μｍ以上1.05μｍ以下であることを特徴とする（１）〜（３）のいずれかに記載のセルロースアシレートフィルム。
（５）共焦点レーザー顕微鏡により観察される0.2μ以上３μ以下の微粒子の1mm2あたりの個数が２０個以下であることを特徴とする（１）〜（４）のいずれかに記載のセルロースアシレートフィルム。
（６）添加剤とマット剤溶液をセルロースアシレート濃度が0.01質量％以上５質量％未満の状態で混合した後、セルロースアシレート濃度が５質量％以上３５質量％以下のドープと混合した液を支持体上に流延し、支持体上で乾燥、剥ぎ取り後、フィルムを搬送方向および/あるいは幅方向に１％以上１００％以下延伸して得られたことを特徴とする（１）〜（５）のいずれかに記載のセルロースアシレートフィルム。
（７）前記マット剤と事前混合される添加剤が紫外線吸収剤、可塑剤、レターデーション
発現剤、レターデーション低減剤、劣化防止剤のうちの少なくとも1つであることを特徴とする（６）のいずれかに記載のセルロースアシレートフィルム。
【手続補正７】
【補正対象書類名】明細書
【補正対象項目名】０００９
【補正方法】変更
【補正の内容】
【０００９】
（８）下式（Ａ）で表される結晶化指数が０．8０以上１．10以下であることを特徴とす
る（１）〜（７）のいずれかに記載のセルロースアシレートフィルム。
（Ａ）  結晶化指数＝（２θが２７°のＸ線回折強度）／（２θが２５°のＸ線回折強度）
（９）固形分濃度が１７質量％以上２５質量％以下であるドープ液を支持体に流延し、流
延直後から風速１m/min以上の風をあてて乾燥することにより製造されたことを特徴とす
る（１）〜（８）のいずれかに記載のセルロースアシレートフィルム。
（１０）支持体上の乾燥温度と風量が下記関係を満たす工程を経て製造されたことを特徴
とする（１）〜（９）のいずれかに記載のセルロースアシレートフィルム。
支持体前半部での{乾燥風の平均温度（℃）×乾燥風の平均風速（m/min）}＞支持体後半
の乾燥における{乾燥風の平均温度（℃）×乾燥風の平均風速（m/min）}
（１１）（溶剤含量が0.5％未満におけるフィルムのガラス転移点−３０℃）以上（溶剤
含量が0.5％未満におけるフィルムのガラス転移点+１０℃）以下の温度かつ下記式で表さ
れる残留溶剤含量が１質量％以上３０質量％以下の状態で延伸されたことを特徴とする（
１）〜（１０）のいずれかに記載のセルロースアシレートフィルム。
（残留溶剤含量）＝（フィルム中に含まれる溶剤の質量）/（フィルム全体の質量）
（１２）  Ｘ線回折から求めた面内配向度が０．２０以上０．５０以下であることを特徴
とする（１）〜（１１）のいずれかに記載の記載のセルロースアシレートフィルム。
（１３）  レターデーション発現剤が下記一般式（Ｂ）で表される棒状のレターデーショ
ン発現剤であることを特徴とする（１）〜（１２）のいずれかに記載の記載のセルロース
アシレートフィルム。
一般式（Ｂ）
Ａｒ１−Ｌ１−Ｘ−Ｌ２−Ａｒ２
（式中、Ａｒ１、Ａｒ２はアリール基または芳香族ヘテロ環を表す。Ｌ１、Ｌ２は−Ｃ（
＝Ｏ）Ｏ−、−Ｃ（＝Ｏ）ＮＲ−を表す（Ｒは水素原子またアルキル基を表す。）。Ｘは
下記一般式（２）または一般式（３）を表す。）
一般式（２）
【手続補正８】
【補正対象書類名】明細書
【補正対象項目名】００１５
【補正方法】変更
【補正の内容】
【００１５】
（一般式（４）中、Ｒ２、Ｒ４およびＲ５は、それぞれ、水素原子または置換基を表し、Ｒ１１およびＲ１３は、それぞれ、水素原子またはアルキル基を表し、Ｌ１およびＬ２は、それぞれ、単結合または２価の連結基を表す。Ａｒ１はアリーレン基または２価の芳香族へテロ環基を表し、Ａｒ２はアリール基または１価の芳香族へテロ環基を表し、ｎは３以上の整数を表し、ｎ種存在するＬ２、Ａｒ１はそれぞれ同一であっても異なっていてもよい。ただしＲ１１、Ｒ１３は互いに同じでも異なっていてもよい。Ｒ１３で表されるアルキル基はヘテロ原子を含まない。）
（１５）  セルロースアシレートがアセチル化度2.5以上2.95以下のセルロースアセテートであることを特徴とする（１）〜（１４）のいずれかに記載のセルロースアシレートフィルム。
（１６）  セルロースアシレートがアシル基としてアセチル基と炭素数３以上２２以下の
アシル基とを有しており、かつアセチル基の置換度Ａと炭素数3〜22のアシル基の置換度
Ｂが下記式（ＶＩＩ）及び（ＶＩＩＩ）を満たすことを特徴とする（１）〜（１４）のい
ずれかに記載のセルロースアシレートフィルム。
（ＶＩＩ）   ２．０≦Ａ＋Ｂ≦３．０
（ＶＩＩＩ） ０．１≦Ａ≦２．５
【手続補正９】
【補正対象書類名】明細書
【補正対象項目名】００２２
【補正方法】変更
【補正の内容】
【００２２】
本発明のセルロースアシレートフィルムは、フィルムを構成するポリマー成分が実質的
に上記の定義を有するセルロースアシレートからなることが好ましい。『実質的に』とは
、ポリマー成分の５５質量％以上（好ましくは７０質量％以上、さらに好ましくは８０質
量％以上）を意味する。フィルム製造の原料としては、セルロースアシレートの粒子形状
のものが好ましい。使用される粒子の９０質量％以上は、０．５〜５ｍｍの粒子径を有することが好ましい。また、使用する粒子の５０質量％以上が１〜４ｍｍの粒子径を有することが好ましい。セルロースアシレート粒子は、なるべく球形に近い形状を有することが好ましい。
【手続補正１０】
【補正対象書類名】明細書
【補正対象項目名】００４３
【補正方法】変更
【補正の内容】
【００４３】
一般式（１−Ｂ）中、Ｘは炭素数１〜４のアルキル基、炭素数２〜６のアルキニル基、
炭素数６〜１２のアリール基、炭素数１〜１２のアルコキシ基、炭素数６〜１２のアリー
ルオキシ基、炭素数２〜１２のアルコキシカルボニル基、炭素数２〜１２のアシルアミノ
基、カルボニル基、シアノ基またはハロゲン原子を表す。
Ｒ1、Ｒ2、Ｒ4、Ｒ5がすべて水素原子の場合にはＸとして好ましくはアルキル基、アル
キニル基、アリール基、アルコキシ基、アリールオキシ基であり、より好ましくは、アリ
ール基、アルコキシ基、アリールオキシ基であり、更に好ましくはアルコキシ基（好まし
くは炭素数１〜１２、より好ましくは炭素数１〜８、更に好ましくは炭素数１〜６、特に
好ましくは炭素数１〜４である。）であり、特に好ましくは、メトキシ基、ｎ−プロポキシ基、ｉｓｏ−プロポキシ基、ｎ−ブトキシ基である。
【手続補正１１】
【補正対象書類名】明細書
【補正対象項目名】０１０４
【補正方法】変更
【補正の内容】
【０１０４】
［合成例２１：例示化合物Ａ−４２の合成］
２，４―ジメトキシ安息香酸３０．０ｇ（１６５ミリモル）、トルエン１２０ｍＬ、ジ
メチルホルムアミド１．２ｍＬを６０℃に加熱した後、塩化チオニル２１．６ｇ（１８１
ミリモル）をゆっくりと滴下し、６０℃で２時間加熱撹拌した。その後、あらかじめ４−ヒドロキシ安息香酸メチル２７．６ｇ（１８１ミリモル）をジメチルホルムアミド４０ｍＬに溶解させた溶液をゆっくり添加し、８０℃で６時間加熱撹拌した後、反応液を室温まで冷却した後、メタノール１４０ｍＬを加え、析出した結晶をろ過回収し、白色の結晶として目的化合物を２４．４ｇ（収率４７％）得た。なお、化合物の同定は1Ｈ―ＮＭＲ（４００ＭＨｚ）およびマススペクトル解析により行った。
1Ｈ−ＮＭＲ（ＣＤＣｌ3）δ３．９２（ｍ，９Ｈ），６．５６（ｍ，２Ｈ），７．２７
（ｍ，２Ｈ），８．０９（ｍ，３Ｈ）。
【手続補正１２】
【補正対象書類名】明細書
【補正対象項目名】０１６０
【補正方法】変更
【補正の内容】
【０１６０】
６−２  例示化合物Ｂ−７の合成
２，４，５−トリメトキシ安息香酸-４−エチニルアニリド３．１ｇ（１０ミリモル）
、２，４，５−トリメトキシ安息香酸  ４−ヨードフェニル４．１ｇ（１０ミリモル）、
トリエチルアミン５．５６ｍＬ（４０ミルモル）、テトラヒドロフラン１５ｍＬを窒素雰
囲気下、室温で攪拌し、塩化第一銅  ２２．８ｍｇ（０．１２ミリモル）、トリフェニル
ホスフィン１３１ｍｇ（０．５ミリモル）、ビス（トリフェニルホスフィン）パラジウム
ジクロリド７０ｍｇ（０．１ミリモル）を添加し、６０℃で3時間加熱攪拌した。その後
反応液を室温まで冷却し、水２００ｍＬを添加した。得られた結晶を濾過し、メタノール
１００ｍＬで再結晶操作を行い、黄白色の結晶として目的化合物を５．６ｇ（収率９４％
）得た。
なお、化合物の同定は１Ｈ―ＮＭＲ（４００ＭＨｚ）により行った。
1Ｈ−ＮＭＲ（ＤＭＳＯ-ｄ６）δ３．９２（ｓ，３Ｈ），３．９３（ｓ，３Ｈ），４．
０５（ｍ，９Ｈ）４．１５（ｓ，３Ｈ）６．９６（ｂｒ，２Ｈ），７．４６（ｄ，２Ｈ）
，７．５５（ｓ，１Ｈ）, ７．６２（ｓ，１Ｈ）,７．６９（ｄ，２Ｈ），７．７６（ｄ
，２Ｈ），７．９８（ｄ，２Ｈ），１０．３０（ｓ，１Ｈ）。
得られた化合物の融点は２１６〜２１８℃であった。
一般式（４）
【手続補正１３】
【補正対象書類名】明細書
【補正対象項目名】０１６３
【補正方法】変更
【補正の内容】
【０１６３】
一般式（４）中、Ｒ２、Ｒ４、Ｒ５はそれぞれ独立に水素原子または置換基を表す。前記、置換基としては後述の置換基Ｔが適用できる。
【手続補正１４】
【補正対象書類名】明細書
【補正対象項目名】０１６７
【補正方法】変更
【補正の内容】
【０１６７】
一般式（４）におけるＲ１１、Ｒ１３はそれぞれ独立に水素原子またはアルキル基を表し、Ｒ１１、Ｒ１３は互いに異なっており、Ｒ１３で表されるアルキル基はへテロ原子を含まない。ここでヘテロ原子とは水素原子、炭素原子以外の原子のことを表し、酸素原子、窒素原子、硫黄原子、リン、ケイ素、ハロゲン原子（Ｆ、Ｃｌ、Ｂｒ、Ｉ）、ホウ素などが挙げられる。
Ｒ１１、Ｒ１３で表されるアルキル基としては、直鎖、分岐、または環状であって、置
換もしくは無置換のアルキル基を表し、好ましくは置換もしくは無置換の炭素数１〜３０のアルキル基、炭素数３〜３０の置換もしくは無置換のシクロアルキル基、炭素数５〜３０の置換もしくは無置換のビシクロアルキル基（つまり、炭素数５〜３０のビシクロアルカンから水素原子を一個取り去った一価の基。）、更に環構造が多いトリシクロ構造などが挙げられる。
【手続補正１５】
【補正対象書類名】明細書
【補正対象項目名】０１７４
【補正方法】変更
【補正の内容】
【０１７４】
一般式（４）中、Ａｒ１、Ａｒ２で表される芳香族ヘテロ環は、酸素原子、窒素原子ま
たは硫黄原子のうち少なくとも１つを含む芳香族ヘテロ環であることができ、好ましくは
５〜６員環の酸素原子、窒素原子または硫黄原子のうち少なくとも１つを含む芳香族ヘテロ環である。また、可能な場合にはさらに置換基を有してもよい。置換基としては後述の置換基Ｔが適用できる。
【手続補正１６】
【補正対象書類名】明細書
【補正対象項目名】０１８５
【補正方法】変更
【補正の内容】
【０１８５】
一般式（６）中、Ｒ２、Ｒ５、Ｒ１１、Ｒ１３は一般式（４）におけるそれらと同義で
あり、また好ましい範囲も同様である。また、Ｌ１、Ｌ２、Ａｒ１、Ａｒ２は一般式（４
）におけるそれらと同義であり、好ましい範囲も同様である。
一般式（６）において、Ｒ１４は水素原子またはアルキル基を表し、アルキル基として
はＲ１１、Ｒ１３の好ましい例として示したアルキル基が好ましく用いられる。前記Ｒ１
４としてまた好ましくは、水素原子または炭素数１〜４のアルキル基であり、より好ましくは水素原子または炭素数１〜３のアルキル基であり、さらに好ましくはメチル基である。Ｒ１１とＲ１４は同一であってもよいし異なっていてもよいが、ともにメチル基であることが特に好ましい。
【手続補正１７】
【補正対象書類名】明細書
【補正対象項目名】０１９７
【補正方法】変更
【補正の内容】
【０１９７】
上記の置換基の中で、水素原子を有するものは、これを取り去りさらに上記の基で置換
されていても良いよい。そのような官能基の例としては、アルキルカルボニルアミノスル
ホニル基、アリールカルボニルアミノスルホニル基、アルキルスルホニルアミノカルボニ
ル基、アリールスルホニルアミノカルボニル基が挙げられる。その例としては、具体例としては、メチルスルホニルアミノカルボニル基、ｐ−メチルフェニルスルホニルアミノカルボニル基、アセチルアミノスルホニル基、ベンゾイルアミノスルホニル基が挙げられる。
【手続補正１８】
【補正対象書類名】明細書
【補正対象項目名】０１９９
【補正方法】変更
【補正の内容】
【０１９９】
一般式（６−Ａ）及び一般式（６−Ｂ）で表される化合物として好ましいものは、Ｒ１１がいずれもメチル基であり、Ｒ２、Ｒ５がいずれも水素原子であり、Ｒ１３が炭素原子３個以上をもつアルキル基であり、Ｌ１が、単結合、−Ｏ−、−ＣＯ−、−ＮＲ−、−ＳＯ２ＮＲ−、−ＮＲＳＯ２−、−ＣＯＮＲ−、−ＮＲＣＯ−、−ＣＯＯ−、および−ＯＣＯ−、アルキニレン基（Ｒは水素原子、置換基を有してもよいアルキル基、アリール基を表す。好ましくは水素原子である。）であり、Ｌ２が−Ｏ−または−ＮＲ−（Ｒは水素原子、置換基を有してもよいアルキル基、アリール基を表す。好ましくは水素原子である。）であり、Ａｒ１がアリーレン基であり、ｎが３〜６であるものを挙げることができる。
【手続補正１９】
【補正対象書類名】明細書
【補正対象項目名】０２１１
【補正方法】変更
【補正の内容】
【０２１１】
反応温度としては、好ましくは０〜１５０℃、より好ましくは０〜１００℃、更に好ま
しくは０〜９０℃であり、特に好ましくは２０℃〜９０℃である。
また、本反応には塩基を用いないのが好ましく、塩基を用いる場合には有機塩基、無機塩基のどちらでもよく、好ましくは有機塩基であり、ピリジン、３級アルキルアミン（好ましくはトリエチルアミン、エチルジイソプルピルアミンなどが挙げられる）である。
【手続補正２０】
【補正対象書類名】明細書
【補正対象項目名】０２１６
【補正方法】変更
【補正の内容】
【０２１６】
（式中、Ａ’はカルボキシル基等の反応性基を表し、Ｒ１１、Ｒ２、Ｒ１３、Ｒ４、Ｒ５、Ａｒ１、およびＬ１は先に記載した通りである。）
化合物Ｃ
【手続補正２１】
【補正対象書類名】明細書
【補正対象項目名】０２１８
【補正方法】変更
【補正の内容】
【０２１８】
（式中、ＢおよびＢ’は水酸基、アミノ基等の反応性基を表し、Ａｒ２およびＬ２は先に記載したＡｒ１、Ｌ１と同義である。）
【手続補正２２】
【補正対象書類名】明細書
【補正対象項目名】０２３７
【補正方法】変更
【補正の内容】
【０２３７】
本発明のセルロースアシレートフィルムはドープを支持体に流延した直後から風速１m/
min以上の風をあてて乾燥することが好ましい。乾燥風の風速は3m/min以上がさらに好ましく、より好ましくは5m/min以上であり、10m/min以上が最も好ましい。
また本発明のセルロースアシレートフィルムは支持体上の平均乾燥温度と平均風量が下
記関係を満たす工程を経て製造されることが好ましい。
支持体前半部において：
{乾燥風の平均温度（℃）×乾燥風の平均風速（m/min）}＞支持体
後半の乾燥において：
{乾燥風の平均温度（℃）×乾燥風の平均風速（m/min）}
より好ましくは、支持体前半部において：
{乾燥風の平均温度（℃）×乾燥風の平均風速（m/min）}＞支持体
後半の乾燥において：
{乾燥風の平均温度（℃）×乾燥風の平均風速（m/min）}+４０００
である。
ここで乾燥風の平均温度とは、所定の期間における乾燥風の１０秒ごとに記録した乾燥
温度の平均値であり、平均風速とは所定の期間における乾燥風の１０秒ごとに記録した風
速の平均値を表す。
【手続補正２３】
【補正対象書類名】明細書
【補正対象項目名】０２６７
【補正方法】変更
【補正の内容】
【０２６７】
＜光弾性＞
本発明のセルロースアシレートの光弾性係数は６０×１０−８ｃｍ２／Ｎ以下が好ましく、２０×１０−８ｃｍ2／Ｎがさらに好ましい。光弾性係数はエリプソメーターにより求めることができる。
＜ガラス転移温度＞
本発明のセルロースアシレートのガラス転移温度は１２０℃以上が好ましく、更に１４
０℃以上が好ましい。ガラス転移温度は、示差走査型熱量計（ＤＳＣ）を用いて昇温速度
１０℃／分で測定したときにフィルムのガラス転移に由来するベースラインが変化しはじ
める温度と再びベースラインに戻る温度との平均値として求めたものである。
【手続補正２４】
【補正対象書類名】明細書
【補正対象項目名】０３３７
【補正方法】変更
【補正の内容】
【０３３７】
中屈折率層および高屈折率層は、平均粒径１００ｎｍ以下の高屈折率の無機化合物超微
粒子をマトリックス用材料に分散した構成とすることが好ましい。高屈折率の無機化合物
微粒子としては、屈折率１．６５以上の無機化合物、例えば、Ｔｉ、Ｚｎ、Ｓｂ、Ｓｎ、
Ｚｒ、Ｃｅ、Ｔａ、Ｌａ、Ｉｎ等の酸化物、これらの金属原子を含む複合酸化物等を好ま
しく使用できる。このような超微粒子は、粒子表面を表面処理剤で処理したり（シランカ
ップリング剤等：特開平１１−２９５５０３号公報、同１１−１５３７０３号公報、特開
２０００−９９０８、アニオン性化合物或は有機金属カップリング剤：特開２００１−３
１０４３２号公報等）、高屈折率粒子をコアとしたコアシェル構造としたり（特開２００
１−１６６１０４等）、特定の分散剤を併用する（例、特開平１１−１５３７０３号公報、特許番号ＵＳ６２１０８５８Ｂ１、特開２００２−２７７６０６９号公報等）等の態様で使用することができる。
【手続補正２５】
【補正対象書類名】明細書
【補正対象項目名】０３４５
【補正方法】変更
【補正の内容】
【０３４５】
ハードコート層を形成する材料は、エチレン性不飽和基を含む化合物、開環重合性基を
含む化合物を用いることができ、これらの化合物は単独あるいは組み合わせて用いること
ができる。エチレン性不飽和基を含む化合物の好ましい例としては、エチレングリコール
ジアクリレート、トリメチロールプロパントリアクリレート、ジトリメチロールプロパン
テトラアクリレート、ペンタエリスリトールトリアクリレート、ペンタエリスリトールテ
トラアクリレート、ジペンタエリスリトールペンタアクリレート、ジペンタエリスリトー
ルヘキサアクリレート等のポリオールのポリアクリレート類；ビスフェノールＡジグリシ
ジルエーテルのジアクリレート、ヘキサンジオールジグリシジルエーテルのジアクリレー
ト等のエポキシアクリレート類；ポリイソシアネートとヒドロキシエチルアクリレート等
の水酸基含有アクリレートの反応によって得られるウレタンアクリレート等を好ましい化
合物として挙げることができる。また、市販化合物としては、ＥＢ−６００、ＥＢ−４０
、ＥＢ−１４０、ＥＢ−１１５０、ＥＢ−１２９０Ｋ、ＩＲＲ２１４、ＥＢ−２２２０、
ＴＭＰＴＡ、ＴＭＰＴＭＡ（以上、ダイセル・ユーシービー（株）製）、ＵＶ−６３００
、ＵＶ−１７００Ｂ（以上、日本合成化学工業（株）製）等が挙げられる。
【手続補正２６】
【補正対象書類名】明細書
【補正対象項目名】０３６５
【補正方法】変更
【補正の内容】
【０３６５】
上記マット剤溶液を１．３質量部とレターデーション発現剤溶液２．９質量部をそれぞ
れを濾過後にインラインミキサーを用いて混合し、さらにセルロースアシレート溶液Ａを
９６．１質量部を加えて、インラインミキサー混合し、バンド流延機を用いて流延した。
残留溶剤含量３３％でフィルムをバンドから剥離し、１４０℃の雰囲気温度でフィルムをテンターを用いて１２０％まで横延伸したのち、１４０℃で３０秒間保持した。延伸開始時の残留溶剤含量は10％であった。その後、クリップを外して１３０℃で４０分間乾燥させ、セルロースアシレートフィルムを製造した。出来あがったセルロースアシレートフィルムの残留溶剤量は０．１％であり、膜厚は８２μｍであった。
【手続補正２７】
【補正対象書類名】明細書
【補正対象項目名】０３７３
【補正方法】変更
【補正の内容】
【０３７３】
上記マット剤溶液を１．３質量部とレターデーション発現剤溶液６．０質量部それぞれ
を濾過後にインラインミキサーで混合後、さらにセルロースアシレート溶液Ｂを９２．７
質量部、添加してインラインミキサーで混合し、バンド流延機を用いて流延した。残留溶
剤含量３６％でフィルムをバンドから剥離し、１３０℃の雰囲気温度でフィルムをテンターを用いて1３０％まで横延伸したのち、１４０℃で３０秒間保持した。延伸開始時の残留溶剤含量は15％だった。その後、クリップを外して１３０℃で４０分間乾燥させ、セルロースアシレートフィルムを製造した。出来あがったセルロースアシレートフィルムの残留溶剤量は０．１％であり、膜厚は９０μｍであった。
【手続補正２８】
【補正対象書類名】明細書
【補正対象項目名】０３７５
【補正方法】変更
【補正の内容】
【０３７５】
［実施例３］
（セルロースアシレートフィルム８の作製）
＜セルロースアセテート溶液Ｃの調製＞
下記の組成物をミキシングタンクに投入し、攪拌して各成分を溶解し、セルロースアシ
レート溶液Ｃを調製した。
【手続補正２９】
【補正対象書類名】明細書
【補正対象項目名】０３８４
【補正方法】変更
【補正の内容】
【０３８４】
上記セルロースアシレート溶液Ｃを９４．５質量部、マット剤溶液を１．３質量部、レ
ターデーション発現剤溶液３．４質量部それぞれを濾過後に混合し、バンド流延機を用い
て流延した。残留溶剤含量３１％でフィルムをバンドから剥離し、１６０℃の雰囲気温度でフィルムをテンターを用いて延伸時間５秒、延伸速度６．０％／秒の延伸速度で、１３０％まで横延伸したのち、１２５％まで緩和させて１４０℃で３０秒間保持した。延伸開始時の残留溶剤含量は15％だった。その後、クリップを外して１３０℃で４０分間乾燥させ、セルロースアシレートフィルムを製造した。出来あがったセルロースアシレートフィルムの残留溶剤量は０．２％であり、膜厚は８３μｍであった。
【手続補正３０】
【補正対象書類名】明細書
【補正対象項目名】０４０２
【補正方法】変更
【補正の内容】
【０４０２】
＜液晶セルの作製＞
液晶セルは、基板間のセルギャップを3.6μｍとし、負の誘電率異方性を有する液晶材
料（「ＭＬＣ６６０８」、メルク社製）を基板間に滴下注入して封入し、基板間に液晶層
を形成して作製した。液晶層のリターデーション（即ち、液晶層の厚さｄ（μｍ）と屈折率異方性Δｎとの積Δｎ・ｄ）を３００ｎｍとした。なお、液晶材料は垂直配向するように配向させた。
【手続補正３１】
【補正対象書類名】明細書
【補正対象項目名】０４０４
【補正方法】変更
【補正の内容】
【０４０４】
[実施例９]
（セルロースアシレートフィルム１１の作製）
＜セルロースアセテート溶液の調製＞
下記の組成物をミキシングタンクに投入し、攪拌して各成分を溶解し、セルロースアセ
テート溶液Ｄを調製した。